(57)【要約】【課題】光重合開始剤に由来する、画像形成物の臭気を抑制することができつつ、熱安定性が高い活性光線硬化型のインクジェットインクを提供することを目的とする。【解決手段】本発明は、光重合性化合物、光重合開始剤、および光重合性基を有さない不飽和脂肪酸エステルを含有する活性光線硬化型インクジェットインクに関する。前記不飽和脂肪酸エステルの含有量は、前記インクジェットインクの全質量に対して０．３質量％以上４．５質量％以下であり、前記不飽和脂肪酸エステルはヨウ素価が８０未満の化合物である。【選択図】なし【特許請求の範囲】
【請求項１】
光重合性化合物、光重合開始剤、および光重合性基を有さない不飽和脂肪酸エステルを含有する活性光線硬化型インクジェットインクであって、
前記不飽和脂肪酸エステルの含有量は、前記インクジェットインクの全質量に対して０．３質量％以上４．５質量％以下であり、
前記不飽和脂肪酸エステルはヨウ素価が８０未満の化合物である、
活性光線硬化型インクジェットインク。
【請求項２】
前記不飽和脂肪酸エステルの含有量は、前記インクジェットインクの全質量に対して０．３質量％以上３．０質量％以下である、請求項１に記載の活性光線硬化型インクジェットインク。
【請求項３】
前記不飽和脂肪酸エステルの全質量に対する、前記光重合開始剤の全質量の比は、０．３以上８以下である、請求項１または２に記載の活性光線硬化型インクジェットインク。
【請求項４】
前記不飽和脂肪酸エステルは、分子量が５００以下の化合物である、請求項１〜３のいずれか１項に記載の活性光線硬化型インクジェットインク。
【請求項５】
ゲル化剤をさらに含有する、請求項１〜４のいずれか１項に記載の活性光線硬化型インクジェットインク。
【請求項６】
光重合性化合物、光重合開始剤、および光重合性基を有さない不飽和脂肪酸エステルを混合する工程を有する、活性光線硬化型インクジェットインクの製造方法であって、
前記不飽和脂肪酸エステルの含有量は、前記インクジェットインクの全質量に対して０．３質量％以上４．５質量％以下とし、
前記不飽和脂肪酸エステルはヨウ素価が８０未満の化合物である、
活性光線硬化型インクジェットインクの製造方法。
【請求項７】
請求項１〜５のいずれか１項に記載の活性光線硬化型インクジェットインクの液滴をインクジェットヘッドのノズルから吐出して、記録媒体の表面に着弾させる工程と、
前記着弾した液滴に活性光線を照射して、前記液滴を硬化させる工程と、
を有する、画像形成方法。
【発明の詳細な説明】
【技術分野】
【０００１】
本発明は、活性光線硬化型インクジェットインク、活性光線硬化型インクジェットインクの製造方法および画像形成方法に関する。
【背景技術】
【０００２】
インクジェット画像形成方法は、簡易かつ安価に画像を形成できることから、各種印刷分野で用いられている。インクジェット画像形成方法の一つとして、活性光線硬化型インクジェットインクの液滴を記録媒体に着弾させた後、活性光線を上記液滴に照射して上記液滴を硬化させて画像を形成する活性光線硬化型インクジェット画像形成方法がある。活性光線硬化型インクジェット画像形成方法は、インク吸収性のない記録媒体においても、高い耐擦過性と密着性を有する画像を形成できることから、近年注目されつつある。
【０００３】
しかし、活性光線硬化型インクジェットインクによる画像形成物からは、光重合開始剤の分解物に由来する臭気が強く感知されることがある。これに対し、特許文献１には、特定の光重合開始剤と、植物性油とを含有するインク組成物によれば、臭気の少ない印刷物が得られると記載されている。
【先行技術文献】
【特許文献】
【０００４】
【特許文献１】特開２０１４−１６２８２８号公報
【発明の概要】
【発明が解決しようとする課題】
【０００５】
しかしながら、本発明者らが検討したところ、特許文献１に記載のインク組成物は、光重合開始剤の分割物に由来する画像形成物の臭気を抑制できるものの、熱に対する安定性が乏しく、高温保存するとインクの粘度が変化してしまうことが判明した。
【０００６】
本発明は、上記事情に鑑みてなされたものであり、画像形成物の臭気を抑制することができつつ、熱安定性が高い活性光線硬化型のインクジェットインク、および当該インクジェットインクを用いた画像形成方法を提供することを目的とする。
【課題を解決するための手段】
【０００７】
上記課題は以下の手段により解決されるものである。
［１］光重合性化合物、光重合開始剤、および光重合性基を有さない不飽和脂肪酸エステルを含有する活性光線硬化型インクジェットインクであって、
前記不飽和脂肪酸エステルの含有量は、前記インクジェットインクの全質量に対して０．３質量％以上４．５質量％以下であり、
前記不飽和脂肪酸エステルはヨウ素価が８０未満の化合物である、
活性光線硬化型インクジェットインク。
［２］前記不飽和脂肪酸エステルの含有量は、前記インクジェットインクの全質量に対して０．３質量％以上３．０質量％以下である、［１］に記載の活性光線硬化型インクジェットインク。
［３］前記不飽和脂肪酸エステルの全質量に対する、前記光重合開始剤の全質量の比は、０．３以上８以下である、［１］または［２］に記載の活性光線硬化型インクジェットインク。
［４］前記不飽和脂肪酸エステルは、分子量が５００以下の化合物である、［１］〜［３］のいずれかに記載の活性光線硬化型インクジェットインク。
［５］ゲル化剤をさらに含有する、［１］〜［４］のいずれかに記載の活性光線硬化型インクジェットインク。
［６］光重合性化合物、光重合開始剤、および光重合性基を有さない不飽和脂肪酸エステルを混合する工程を有する、活性光線硬化型インクジェットインクの製造方法であって、
前記不飽和脂肪酸エステルの含有量は、前記インクジェットインクの全質量に対して０．３質量％以上４．５質量％以下とし、
前記不飽和脂肪酸エステルはヨウ素価が８０未満の化合物である、
活性光線硬化型インクジェットインクの製造方法。
［７］［１］〜［５］のいずれかに記載の活性光線硬化型インクジェットインクの液滴をインクジェットヘッドのノズルから吐出して、記録媒体の表面に着弾させる工程と、
前記着弾した液滴に活性光線を照射して、前記液滴を硬化させる工程と、
を有する、画像形成方法。
【発明の効果】
【０００８】
本発明によれば、光重合開始剤の分解物に由来する画像形成物の臭気を抑制することができつつ、熱安定性が高い活性光線硬化型のインクジェットインク、および当該インクジェットインクを用いた画像形成方法を提供することができる。
【発明を実施するための形態】
【０００９】
本発明者らは、活性光線硬化型のインクジェットインクにおいて、不飽和脂肪酸エステルの含有量が、インクジェットインクの全質量に対して０．３質量％以上４．５質量％以下であり、前記不飽和脂肪酸エステルのヨウ素価は８０未満であることにより、上記課題を解決できることを見いだし、本発明を完成させた。
【００１０】
この理由は必ずしも明らかでないものの、次のように考えられる。不飽和脂肪酸エステルは、画像形成物から揮発した後、光重合開始剤の分解物に由来する臭気物質と比べて鼻腔内の粘液に溶解しやすく、光重合開始剤の分解物より早く嗅覚受容体と結合しやすいと考えられる。このようにして、嗅覚受容体と結合した不飽和脂肪酸エステルは、嗅覚受容体に対する光重合開始剤の分解物による作用を阻害するアンタゴニストとして作用して、光重合開始剤の分解物に由来する臭気を感知しにくくするか、または画像形成物の匂いを嗅いだときに反応する嗅覚受容体の組み合わせを変更して、光重合開始剤の分解物に由来する臭気とは異なる匂いを画像形成物から感知させると考えられる。不飽和脂肪酸エステルは、このようにして、光重合開始剤の分解物に由来する臭気物質に対するマスキング剤として作用して、活性光線硬化型インクジェットインクによる画像形成物からの臭気を感知しにくくしていると考えられる。
【００１１】
不飽和脂肪酸エステルをマスキング剤として作用させて、光重合開始剤の分解物による臭気を低減させるため、不飽和脂肪酸エステルの含有量は、インクジェットインクの全質量に対して０．３質量％以上とする。一方で、不飽和脂肪酸エステル自体が臭気物質として強く感知されることによる、画像形成物からの臭気を低減するため、不飽和脂肪酸エステルの含有量は、インクジェットインクの全質量に対して４．５質量％以下とする。
【００１２】
また、不飽和脂肪酸エステルのヨウ素価が８０未満であることで、活性光線硬化型インクの熱安定性が良好になる。この理由は必ずしも明らかではないものの以下のように考えられる。不飽和脂肪酸エステルのヨウ素価が高く、分子中に二重結合が多いと、分子中の脂肪酸の水素が引き抜かれてラジカルが発生しやすいと考えられる。ここで、発生したラジカルは、重合性化合物の重合を促進し、活性光線硬化型インクの熱安定性を悪くすると考えられる。
【００１３】
しかしながら、本発明のように、不飽和脂肪酸エステルのヨウ素価が８０未満であり、分子中に二重結合が少ないと、ラジカルの発生が少なく、重合性化合物の重合を促進することがなく、活性光線硬化型インクの熱安定性が高まると考えられる。なお、特許文献１に開示されているインク組成物の熱安定性が低い理由は、植物性油はヨウ素価が８０以上である不飽和脂肪酸エステルを含むためであると考えられる。上記のように、活性光線硬化型インクの熱安定性という観点から、本発明において不飽和脂肪酸エステルのヨウ素価は８０未満とする。不飽和脂肪酸エステルのヨウ素価の下限は特に限定されないが、たとえば、５０以上でよい。
【００１４】
［活性光線硬化型インクジェットインク］
本発明の一実施形態に関する活性光線硬化型インクジェットインクは、光重合性化合物、光重合開始剤、および光重合性基を有さない不飽和脂肪酸エステルを含む。
【００１５】
（光重合性化合物）
光重合性化合物は、活性光線により重合するものであれば特に制限されず、光重合性化合物の例には、ラジカル重合性化合物およびカチオン重合性化合物が含まれる。光重合性化合物、ラジカル重合性化合物であることが好ましい。
【００１６】
ラジカル重合性化合物は、ラジカル重合可能なエチレン性不飽和結合を有する化合物（モノマー、オリゴマー、ポリマーあるいはこれらの混合物）である。ラジカル重合性化合物は、単独で用いてもよく、二種以上を組み合わせて用いてもよい。
【００１７】
ラジカル重合可能なエチレン性不飽和結合を有する化合物の例には、不飽和カルボン酸とその塩、不飽和カルボン酸エステル化合物、不飽和カルボン酸ウレタン化合物、不飽和カルボン酸アミド化合物およびその無水物、アクリロニトリル、スチレン、不飽和ポリエステル、不飽和ポリエーテル、不飽和ポリアミド、不飽和ウレタンなどが挙げられる。不飽和カルボン酸の例には、（メタ）アクリル酸、イタコン酸、クロトン酸、イソクロトン酸、マレイン酸などが含まれる。
【００１８】
ラジカル重合性化合物は、不飽和カルボン酸エステル化合物であることが好ましく、（メタ）アクリレートであることがより好ましい。なお、本明細書において、「（メタ）アクリレート」は、アクリレートまたはメタアクリレートを意味し、「（メタ）アクリル」は、アクリルまたはメタクリルを意味する。
【００１９】
単官能の（メタ）アクリレートの例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸およびｔ−ブチルシクロヘキシル（メタ）アクリレートが含まれる
【００２０】
多官能の（メタ）アクリレートの例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート、ポリエチレングリコールジアクリレートおよびトリプロピレングリコールジアクリレートを含む２官能の（メタ）アクリレート、ならびに、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレートおよびペンタエリスリトールエトキシテトラ（メタ）アクリレートを含む３官能以上の（メタ）アクリレートが含まれる。
【００２１】
ラジカル重合性化合物は、エチレンオキサイドまたはプロピレンオキサイドで変性された（メタ）アクリレート（以下、単に「変性（メタ）アクリレート」ともいう。）を含むことが好ましい。変性（メタ）アクリレートは、感光性がより高い。また、変性（メタ）アクリレートは、高温下でも他の成分とより相溶しやすい。さらには、変性（メタ）アクリレートは、硬化収縮が少ないため活性光線照射時の印刷物のカールがより生じにくい。
【００２２】
カチオン重合性化合物の例には、エポキシ化合物、ビニルエーテル化合物およびオキセタン化合物などが含まれる。
【００２３】
上記エポキシ化合物の例には、３，４−エポキシシクロヘキシルメチル−３′，４′−エポキシシクロヘキサンカルボキシレート、ビス（３，４−エポキシシクロヘキシルメチル）アジペート、ビニルシクロヘキセンモノエポキサイド、ε−カプロラクトン変性３，４−エポキシシクロヘキシルメチル３′，４′−エポキシシクロヘキサンカルボキシレート、１−メチル−４−（２−メチルオキシラニル）−７−オキサビシクロ［４，１，０］ヘプタン、２−（３，４−エポキシシクロヘキシル−５，５−スピロ−３，４−エポキシ）シクロヘキサノン−メタ−ジオキサンおよびビス（２，３−エポキシシクロペンチル）エーテルなどの脂環式エポキシ樹脂、１，４−ブタンジオールのジグリシジルエーテル、１，６−ヘキサンジオールのジグリシジルエーテル、グリセリンのトリグリシジルエーテル、トリメチロールプロパンのトリグリシジルエーテル、ポリエチレングリコールのジグリシジルエーテル、プロピレングリコールのジグリシジルエーテル、エチレングリコール、プロピレングリコール、およびグリセリンなどの脂肪族多価アルコールに１種または２種以上のアルキレンオキサイド（エチレンオキサイドおよびプロピレンオキサイドなど）を付加することにより得られるポリエーテルポリオールのポリグリシジルエーテルなどを含む脂肪族エポキシ化合物、ならびに、ビスフェノールＡまたはそのアルキレンオキサイド付加体のジまたはポリグリシジルエーテル、水素添加ビスフェノールＡまたはそのアルキレンオキサイド付加体のジまたはポリグリシジルエーテル、およびノボラック型エポキシ樹脂などを含む芳香族エポキシ化合物などが含まれる。
【００２４】
上記ビニルエーテル化合物の例には、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、およびオクタデシルビニルエーテルなどを含むモノビニルエーテル化合物、ならびにエチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、およびトリメチロールプロパントリビニルエーテルなどを含むジまたはトリビニルエーテル化合物などが含まれる。
【００２５】
上記オキセタン化合物の例には、３−ヒドロキシメチル−３−メチルオキセタン、３−ヒドロキシメチル−３−エチルオキセタン、３−ヒドロキシメチル−３−プロピルオキセタン、３−ヒドロキシメチル−３−ノルマルブチルオキセタン、３−ヒドロキシメチル−３−フェニルオキセタン、３−ヒドロキシメチル−３−ベンジルオキセタン、３−ヒドロキシエチル−３−メチルオキセタン、３−ヒドロキシエチル−３−エチルオキセタン、３−ヒドロキシエチル−３−プロピルオキセタン、３−ヒドロキシエチル−３−フェニルオキセタン、３−ヒドロキシプロピル−３−メチルオキセタン、３−ヒドロキシプロピル−３−エチルオキセタン、３−ヒドロキシプロピル−３−プロピルオキセタン、３−ヒドロキシプロピル−３−フェニルオキセタン、３−ヒドロキシブチル−３−メチルオキセタン、１，４ビス｛［（３−エチル−３−オキセタニル）メトキシ］メチル｝ベンゼン、３−エチル−３−（２−エチルヘキシロキシメチル）オキセタンおよびジ［１−エチル（３−オキセタニル）］メチルエーテルなどが含まれる。
【００２６】
光重合性化合物の含有量は、活性光線硬化型インクの全質量に対して１質量％以上９７質量％以下であることが好ましく、１０質量％以上９５質量％以下であることがより好ましく、３０質量％以上９５質量％以下であることがさらに好ましい。
【００２７】
（光重合開始剤）
光重合開始剤は、上記活性光線硬化型インクジェットインクが光重合化合物としてラジカル重合性化合物を含有するときはラジカル光開始剤、上記活性光線硬化型インクジェットインクが光重合化合物としてカチオン重合性化合物を含有するときは光酸発生剤であり得る。
【００２８】
ラジカル重合開始剤には、開裂型ラジカル重合開始剤および水素引き抜き型ラジカル重合開始剤が含まれる。
【００２９】
開裂型ラジカル重合開始剤の例には、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、および２−ベンジル−２−ジメチルアミノ−１−（４−モルホリノフェニル）−ブタノンなどを含むアセトフェノン系の開始剤、ベンゾイン、ベンゾインメチルエーテル、およびベンゾインイソプロピルエーテルなどを含むベンゾイン系の開始剤、２，４，６−トリメチルベンゾインジフェニルホスフィンオキシドなどを含むアシルホスフィンオキシド系の開始剤、ベンジル、ならびにメチルフェニルグリオキシエステルなどが含まれる。
【００３０】
水素引き抜き型ラジカル重合開始剤の例には、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノン、および３，３’−ジメチル−４−メトキシベンゾフェノンなどを含むベンゾフェノン系の開始剤、２−イソプロピルチオキサントン、２，４−ジメチルチオキサントン、２，４−ジエチルチオキサントン、および２，４−ジクロロチオキサントンなどを含むチオキサントン系の開始剤、ミヒラーケトンおよび４，４’−ジエチルアミノベンゾフェノンなどを含むアミノベンゾフェノン系の開始剤、１０−ブチル−２−クロロアクリドン、２−エチルアンスラキノン、９，１０−フェナンスレンキノン、ならびにカンファーキノンなどが含まれる。
【００３１】
光酸発生剤の例には、トリアリールスルホニウムヘキサフルオロホスフェート塩、ヨードニウム（４−メチルフェニル）（４−（２−メチルプロピル）フェニル）ヘキサフルオロホスフェート、トリアリールスルホニウムヘキサフルオロアンチモネート、および３−メチル−２−ブテニルテトラメチレンスルホニウムヘキサフルオロアンチモネートなどが含まれる。
【００３２】
光重合開始剤の含有量は、活性光線硬化型インクの全質量に対して、０．１質量％以上１０質量％以下であることが好ましく、１質量％以上８質量％以下であることがより好ましく、１質量％以上５質量％以下であることがさらに好ましい。
【００３３】
（不飽和脂肪酸エステル）
不飽和脂肪酸エステルは、アルコールまたは糖と不飽和脂肪酸とがエステル基を介して連結した化合物であれば特に制限されない。なお、上記光重合性基とは、活性光線の照射によって重合を開始する官能基を意味し、具体的には、不飽和脂肪酸の末端に配置されたラジカル重合可能なエチレン性不飽和結合を意味する。
【００３４】
上記アルコールの例には、一価アルコール、二価アルコール、三価アルコール、四価アルコール、五価アルコールなどが含まれる。上記アルコールは、低級アルコールでもよく、高級アルコールでもよい。また、上記アルコールは、糖アルコールでもよい。
【００３５】
上記一価アルコールの例には、メタノール、エタノール、１−プロパノール、２−プロパノール、１−ブタノール、２−ブタノール、２，２−ジメチル−１−プロパノール、２−メチル−１−プロパノール、２，２−ジメチル−１−プロパノール、２−メチル−２−プロパノール、２−メチル−１−ブタノール、３−メチル−１−ブタノール、２−メチル−２−ブタノール、３−メチル−２−ブタノール、１−ペンタノール、２−ペンタノール、３−ペンタノール、シクロペンタノール、シクロペンテノール、グリシドール、テトラヒドロフルフリルアルコール、テトラヒドロ−２Ｈ−ピラン−４−オール、２−メチル−３−ブテン−２−オール、３−メチル−２−ブテン−２−オール、３−メチル−３−ブテン−２−オール、１−シクロプロピルエタノール、１−ペンテン−３−オール、３−ペンテン−２−オール、４−ペンテン−１−オール、４−ペンテン−２−オール、３−ペンチン−１−オール、４−ペンチン−１−オール、プロパルギルアルコール、アリルアルコール、ヒドロキシアセトン、２−メチル−３−ブチン−２−オールなどが含まれる。
【００３６】
上記二価アルコールの例には、エタン−１，２−ジオール、プロパン−１，２−ジオール、プロパン−１，３−ジオール、ジヒドロキシアセトン、チオグリセロール、２−メチルプロパン−１，３−ジオール、２−ブチン−１，４−ジオール、３−ブテン−１，２−ジオール、ブタン−２，３−ジオール、ブタン−１，４−ジオール、ブタン−１，３−ジオール、ブタン−１，２−ジオール、２−ブテン−１，４−ジオール、１，２−シクロペンタンジオール、３−メチルブタン−１，３−ジオール、２，２−ジメチルプロパン−１，３−ジオール、４−シクロペンテン−１，３−ジオール、シクロペンタン−１，２−ジオール、２，２−ジメチルプロパン−１，３−ジオール、ペンタン−１，２−ジオール、ペンタン−２，４−ジオール、ペンタン−１，５−ジオール、４−シクロペンテン−１，３−ジオール、２−メチレンプロパン−１，３−ジオール、２，３−ジヒドロキシ−１，４−ジオキサン、２，５−ジヒドロキシ−１，４−ジチアンなどが含まれる。
【００３７】
上記三価アルコールの例には、グリセロール、エリトルロース、ブタン−１，２，４−トリオール、エリトロース、トレオース、トリメチロールエタン、２−ヒドロキシメチルプロパン−１，３−ジオールなどが含まれる。
【００３８】
上記四価アルコールの例には、エリスリトール、トレイトール、ペンタエリスリトール、アラビノース、リボース、キシロース、リブロース、キシルロース、リキソース、アスコルビン酸、グルコン酸−γ−ラクトン、ソルビタンなどが含まれる。
【００３９】
上記五価アルコールの例には、アラビトール、アドニトール、キシリトールなどが含まれる。
【００４０】
上記糖の例には、ショ糖、ブドウ糖、およびラフィノースなどが含まれる。
【００４１】
上記不飽和脂肪酸の例には、炭素数２〜４個の短鎖不飽和脂肪酸（低級不飽和脂肪酸）、炭素数５〜１１個の中鎖不飽和脂肪酸、炭素数１２個以上３０個以下の長鎖不飽和脂肪酸（高級不飽和脂肪酸）などが含まれる。臭気抑制の観点からは、上記不飽和脂肪酸は、長鎖不飽和脂肪酸であることが好ましく、炭素数が１４以上２５以下の不飽和脂肪酸であることが好ましい。
【００４２】
また、上記不飽和脂肪酸が有する二重結合の数および位置も特に限定されず、不飽和脂肪酸は、モノ不飽和脂肪酸、ジ不飽和脂肪酸、トリ不飽和脂肪酸、テトラ不飽和脂肪酸、ペンタ不飽和脂肪酸、ヘキサ不飽和脂肪酸、それ以上の数の二重結合を有する多価不飽和脂肪酸のいずれであってもよい。ただし、臭気抑制の観点からは、上記不飽和脂肪酸は、１個以上３個以下の二重結合を有することが好ましく、１個の二重結合を有することがより好ましい。
【００４３】
上記のモノ不飽和脂肪酸の例には、クロトン酸、ミリストレイン酸、パルミトレイン酸、サピエン酸、オレイン酸、エライジン酸、バクセン酸、ガドレイン酸、エイコセン酸、エルカ酸、ネルボン酸などが含まれる。
【００４４】
上記のジ不飽和脂肪酸の例には、リノール酸、エイコサジエン酸、ドコサジエン酸などが含まれる。
【００４５】
上記のトリ不飽和脂肪酸の例には、リノレン酸、ピノレン酸、エレオステアリン酸、ミード酸、ジホモ−γ−リノレン酸、エイコサトリエン酸などが含まれる。
【００４６】
上記のテトラ不飽和脂肪酸の例には、ステアリドン酸、アラキドン酸、エイコサテトラエン酸、アドレン酸などが含まれる。
【００４７】
上記のペンタ不飽和脂肪酸の例には、ボセオペンタエン酸、エイコサペンタエン酸、オズボンド酸、イワシ酸、テトラコサペンタエン酸などが含まれる。
【００４８】
上記のヘキサ不飽和脂肪酸の例には、ドコサヘキサエン酸、ニシン酸などが含まれる。
【００４９】
不飽和脂肪酸エステルは、２価以上アルコールと不飽和脂肪酸とがエステル基を介して連結した化合物であるとき、上記アルコールが有するすべてのヒドロキシ基が不飽和脂肪酸とエステル化された化合物であってもよく、２個以上のヒドロキシ基が不飽和脂肪酸とエステル化された化合物であってもよい。
【００５０】
不飽和脂肪酸エステルの好ましい例には、オレイン酸ブチル、ソルビタンモノオレート、ソルビタントリオレート、（Ｚ）−９−オクタデセン酸２、２−ビス（ヒドロキシメチル）ブチル、ｃｉｓ−１１−エイコセン酸メチル、エルカ酸メチル、ネルボン酸メチルなどが含まれる。
【００５１】
不飽和脂肪酸エステルは、画像形成物から揮発して嗅覚受容体に到達しやすくする観点からは、分子量が５００以下の化合物であることが好ましく、４５０以下の化合物であることがさらに好ましい。不飽和脂肪酸エステルの分子量の下限は、特に限定されないものの、１００とすることができる。分散剤の分子量は、ＧＰＣにて測定されてスチレン換算して得られた重量平均分子量とすることができる。
【００５２】
不飽和脂肪酸エステルは、ヨウ素価が８０未満の化合物であることが好ましく、７０未満であることがさらに好ましい。不飽和脂肪酸エステルのヨウ素価が８０未満であると、活性光線硬化型インクの熱安定性が高まる。不飽和脂肪酸エステルのヨウ素価の下限は、特に限定されないものの、５０以上とすることができる。
【００５３】
ここで、不飽和脂肪酸エステルのヨウ素価とは、不飽和脂肪酸エステル１００ｇに吸収されるヨウ素のグラム数を意味する。ヨウ素価は、ＪＩＳＬ  ３３３１に準じて測定されて得られた値とすることができる。
【００５４】
不飽和脂肪酸エステルの含有量は、インクジェットインクの全質量に対して、０．３質量％以上４．５質量％以下であり、０．４質量％以上３．０質量％以下であることが好ましく、０．６質量％以上２．８質量％以下であることがより好ましい。不飽和脂肪酸エステルの含有量がインクジェットインクの全質量に対して０．３質量％以上であると、光重合開始剤の分解物による臭気が低減する。不飽和脂肪酸エステルの含有量がインクジェットインクの全質量に対して４．５質量％以下であると、不飽和脂肪酸エステル自体が臭気物質として感知されることによる、画像形成物からの臭気を低減することができる。
【００５５】
また、不飽和脂肪酸エステルの含有量は、不飽和脂肪酸エステルの全質量に対する、光重合開始剤の全質量の比（光重合開始剤の全質量／不飽和脂肪酸エステルの全質量）が、０．３以上８以下となる量であることが好ましい。上記比が０．３以上であると、不飽和脂肪酸エステル自体が臭気物質として感知されることによる、画像形成物からの臭気を低減することができる。上記比が８以下であると、不飽和脂肪酸エステルの含有量が光重合開始剤の含有量に対して十分な量となるため、不飽和脂肪酸エステルがマスキング剤として作用したときに、光重合開始剤の分解物に由来する臭気を十分に低減させることができる。上記観点から、不飽和脂肪酸エステルの含有量は、上記比が０．３以上５．０以下となる量であることが好ましく、０．３以上３．０以下となる量であることがより好ましい。
【００５６】
また、不飽和脂肪酸エステルの含有量は、飽和脂肪酸エステルと不飽和脂肪酸エステルとの合計量に対する飽和脂肪酸エステルの含有量が５質量％未満となる量であることが好ましい。
【００５７】
（ゲル化剤）
上記活性光線硬化型インクジェットインクは、ゲル化剤を含んでいてもよい。本発明においてゲル化剤とは、「常温で固体、加熱すると液体となる有機物であり、活性光線硬化型インクジェットインクを温度により可逆的にゾルゲル相転移させる機能を有する化合物」と定義される。
【００５８】
また、以下の観点から、ゲル化剤は、インクのゲル化温度以下の温度で、インク中で結晶化することが好ましい。ゲル化剤がインク中で結晶化すると、板状に結晶化したゲル化剤によって形成された三次元空間に光重合性化合物が内包される構造が形成されることがある（このような構造を、以下「カードハウス構造」という。）。カードハウス構造が形成されると、液体の光重合性化合物が前記空間内に保持されるため、インク液滴がより濡れ広がりにくくなり、インクのピニング性がより高まる。インクのピニング性が高まると、記録媒体に着弾したインク液滴同士が合一しにくくなり、より高精細な画像を形成することができる。
【００５９】
また、上記結晶化したゲル化剤は、不飽和脂肪酸エステルとの間の相溶性はより高いものの、光重合開始剤の分解物との間の相溶性はより低い。そのため、上記結晶化したゲル化剤は、不飽和脂肪酸エステルの揮発はさほど阻害しないものの、光重合開始剤の分解物の揮発を阻害しやすい。そのため、活性光線硬化型インクジェットインクがゲル化剤を含むと、光重合開始剤の分解物に由来する臭気は抑制され、一方で不飽和脂肪酸エステルによるマスキング効果は促進される。
【００６０】
カードハウス構造を形成させやすくする観点からは、インク中で溶解している光重合性化合物とゲル化剤とが相溶していることが好ましい。これに対して、インク中で溶解している光重合性化合物とゲル化剤とが相分離していると、カードハウス構造を形成しにくい場合がある。
【００６１】
結晶化によるカードハウス構造の形成に好適なゲル化剤の例には、ケトンワックス、エステルワックス、石油系ワックス、植物系ワックス、動物系ワックス、鉱物系ワックス、硬化ヒマシ油、変性ワックス、高級脂肪酸、高級アルコール、ヒドロキシステアリン酸、Ｎ−置換脂肪酸アミドおよび特殊脂肪酸アミドを含む脂肪酸アミド、高級アミン、ショ糖脂肪酸のエステル、合成ワックス、ジベンジリデンソルビトール、ダイマー酸ならびにダイマージオールが含まれる。
【００６２】
上記ケトンワックスの例には、ジリグノセリルケトン、ジベヘニルケトン、ジステアリルケトン、ジエイコシルケトン、ジパルミチルケトン、ジラウリルケトン、ジミリスチルケトン、ミリスチルパルミチルケトンおよびパルミチルステアリルケトンが含まれる。
【００６３】
上記エステルワックスの例には、ベヘニン酸ベヘニル、イコサン酸イコシル、ステアリン酸ステアリル、ステアリン酸パルミチル、パルミチン酸セチル、ミリスチン酸ミリスチル、ミリスチン酸セチル、セロチン酸ミリシル、ステアリン酸ステアリル、パルミチン酸オレイル、グリセリン脂肪酸エステル、ソルビタン脂肪酸エステル、プロピレングリコール脂肪酸エステル、エチレングリコール脂肪酸エステルおよびポリオキシエチレン脂肪酸エステルが含まれる。
【００６４】
上記石油系ワックスの例には、パラフィンワックス、マイクロクリスタリンワックスおよびペトロラクタムを含む石油系ワックスが含まれる。
【００６５】
上記植物系ワックスの例には、キャンデリラワックス、カルナウバワックス、ライスワックス、木ロウ、ホホバ油、ホホバ固体ロウおよびホホバエステルが含まれる。
【００６６】
上記動物系ワックスの例には、ミツロウ、ラノリンおよび鯨ロウが含まれる。
【００６７】
上記鉱物系ワックスの例には、モンタンワックスおよび水素化ワックスが含まれる。
【００６８】
上記変性ワックスの例には、モンタンワックス誘導体、パラフィンワックス誘導体、マイクロクリスタリンワックス誘導体、１２−ヒドロキシステアリン酸誘導体およびポリエチレンワックス誘導体が含まれる。
【００６９】
上記高級脂肪酸の例には、ベヘン酸、アラキジン酸、ステアリン酸、パルミチン酸、ミリスチン酸，ラウリン酸、オレイン酸、およびエルカ酸が含まれる。
【００７０】
上記高級アルコールの例には、ステアリルアルコールおよびベヘニルアルコールが含まれる。
【００７１】
上記ヒドロキシステアリン酸の例には、１２−ヒドロキシステアリン酸が含まれる。
【００７２】
上記脂肪酸アミドの例には、ラウリン酸アミド、ステアリン酸アミド、ベヘン酸アミド、オレイン酸アミド、エルカ酸アミド、リシノール酸アミドおよび１２−ヒドロキシステアリン酸アミドが含まれる。
【００７３】
上記Ｎ−置換脂肪酸アミドの例には、Ｎ−ステアリルステアリン酸アミドおよびＮ−オレイルパルミチン酸アミドが含まれる。
【００７４】
上記特殊脂肪酸アミドの例には、Ｎ，Ｎ’−エチレンビスステアリルアミド、Ｎ，Ｎ’−エチレンビス−１２−ヒドロキシステアリルアミドおよびＮ，Ｎ’−キシリレンビスステアリルアミドが含まれる。
【００７５】
上記高級アミンの例には、ドデシルアミン、テトラデシルアミンおよびオクタデシルアミンが含まれる。
【００７６】
上記ショ糖脂肪酸のエステルの例には、ショ糖ステアリン酸およびショ糖パルミチン酸が含まれる。
【００７７】
上記合成ワックスの例には、ポリエチレンワックスおよびα−オレフィン無水マレイン酸共重合体ワックスが含まれる。
【００７８】
上記ジベンジリデンソルビトールの例には、１，３：２，４−ビス−Ｏ−ベンジリデン−Ｄ−グルシトールが含まれる。
【００７９】
これらのゲル化剤のうち、よりピニング性を高める観点からは、ケトンワックス、エステルワックス、高級脂肪酸、高級アルコールおよび脂肪酸アミドが好ましく、上記観点からは、下記一般式（Ｇ１）で表されるケトンワックスおよび下記一般式（Ｇ２）で表されるエステルワックスがさらに好ましい。下記一般式（Ｇ１）で表されるケトンワックスおよび下記一般式（Ｇ２）で表されるエステルワックスは、インクジェットインク中に、１種のみが含まれていてもよく、２種類以上が含まれていてもよい。また、下記一般式（Ｇ１）で表されるケトンワックスおよび下記一般式（Ｇ２）で表されるエステルワックスは、インクジェットインク中に、いずれか一方のみが含まれていてもよいし、双方が含まれていてもよい。
【００８０】
一般式（Ｇ１）：Ｒ１−ＣＯ−Ｒ２
一般式（Ｇ１）において、Ｒ１およびＲ２は、いずれも炭素数が９以上２５以下である直鎖状または分岐鎖状の炭化水素基である。
【００８１】
一般式（Ｇ２）：Ｒ３−ＣＯＯ−Ｒ４
一般式（Ｇ２）において、Ｒ３およびＲ４は、いずれも炭素数が９以上２５以下である直鎖状または分岐鎖状の炭化水素基である。
【００８２】
上記一般式（Ｇ１）で表されるケトンワックスまたは上記一般式（Ｇ２）で表されるエステルワックスは、直鎖状または分岐鎖状の炭化水素基の炭素数が９以上であるため、ゲル化剤の結晶性がより高まり、かつ、上記カードハウス構造においてより十分な空間が生じる。そのため、光重合性化合物が上記空間内に十分に内包されやすくなり、インクのピニング性がより高くなる。また、直鎖状または分岐鎖状の炭化水素基の炭素数が２５以下であるため、インクのゾル化温度が過度に高まらないため、インクを出射するときにインクを過度に加熱する必要がない。上記観点からは、Ｒ１およびＲ２は炭素原子数１１以上２３未満の直鎖状の炭化水素基であることが特に好ましい。
【００８３】
また、インクのゲル化温度を高くして、着弾後により急速にインクをゲル化させる観点からは、Ｒ１もしくはＲ２のいずれか、またはＲ３もしくはＲ４のいずれかが飽和している炭素原子数１１以上２３未満の炭化水素基であることが好ましい。上記観点からは、Ｒ１およびＲ２の双方、またはＲ３およびＲ４の双方が飽和している炭素原子数１１以上２３未満の炭化水素基であることがより好ましい。
【００８４】
上記一般式（Ｇ１）で表されるケトンワックスの例には、ジリグノセリルケトン（炭素数：２３−２４）、ジベヘニルケトン（炭素数：２１−２２）、ジステアリルケトン（炭素数：１７−１８）、ジエイコシルケトン（炭素数：１９−２０）、ジパルミチルケトン（炭素数：１５−１６）、ジミリスチルケトン（炭素数：１３−１４）、ジラウリルケトン（炭素数：１１−１２）、ラウリルミリスチルケトン（炭素数：１１−１４）、ラウリルパルミチルケトン（１１−１６）、ミリスチルパルミチルケトン（１３−１６）、ミリスチルステアリルケトン（１３−１８）、ミリスチルベヘニルケトン（１３−２２）、パルミチルステアリルケトン（１５−１８）、バルミチルベヘニルケトン（１５−２２）およびステアリルベヘニルケトン（１７−２２）が含まれる。なお、上記括弧内の炭素数は、カルボニル基で分断される２つの炭化水素基それぞれの炭素数を表す。
【００８５】
一般式（Ｇ２）で表される脂肪酸またはエステルワックスの例には、ベヘニン酸ベヘニル（炭素数：２１−２２）、イコサン酸イコシル（炭素数：１９−２０）、ステアリン酸ステアリル（炭素数：１７−１８）、ステアリン酸パルミチル（炭素数：１７−１６）、ステアリン酸ラウリル（炭素数：１７−１２）、パルミチン酸セチル（炭素数：１５−１６）、パルミチン酸ステアリル（炭素数：１５−１８）、ミリスチン酸ミリスチル（炭素数：１３−１４）、ミリスチン酸セチル（炭素数：１３−１６）、ミリスチン酸オクチルドデシル（炭素数：１３−２０）、オレイン酸ステアリル（炭素数：１７−１８）、エルカ酸ステアリル（炭素数：２１−１８）、リノール酸ステアリル（炭素数：１７−１８）、オレイン酸ベヘニル（炭素数：１８−２２）およびリノール酸アラキジル（炭素数：１７−２０）が含まれる。なお、上記括弧内の炭素数は、エステル基で分断される２つの炭化水素基それぞれの炭素数を表す。
【００８６】
ゲル化剤の含有量は、活性光線硬化型インクの全質量に対して、１．０質量％以上７．０質量％以下であることが好ましい。ゲル化剤の含有量を１．０質量％以上とすることで、インクのピニング性を十分に高めてより高精細な画像を形成することができるほか、隣接する液滴間の合一をも抑制しやすくなる。またゲル化剤の含有量を１．０質量％以上とすることで、光重合開始剤の分解物の揮発を抑制して不飽和脂肪酸エステルによるマスキング効果を増強させ、画像形成物からの臭気をより低減することができる。ゲル化剤の含有量を７．０質量％以下とすることで、インクジェットヘッドからのインク射出性をより高めることができる。また、ゲル化剤の含有量を７．０質量％以下とすることで、ゲル化剤の結晶の厚みを適度な大きさとして、不飽和脂肪酸エステルの揮発を結晶化したゲル化剤が抑制しにくくすることができる。上記観点からは、インクジェットインク中のゲル化剤の含有量は、１．０質量％以上５．０質量％以下であることが好ましく、１．２質量％以上５．０質量％以下であることがより好ましく、１．５質量％以上３．０質量％以下であることがさらに好ましい。
【００８７】
（その他の成分）
活性光線硬化型インクジェットインクは、必要に応じて顔料および染料を含む色材、顔料を分散させるための分散剤および分散助剤、光開始剤助剤、重合禁止剤、上記不飽和脂肪酸エステル以外の界面活性剤、レベリング添加剤、マット剤、紫外線吸収剤、赤外線吸収剤、抗菌剤、インクの保存安定性を高めるための塩基性化合物などをさらに含んでもよい。
【００８８】
色材は、染料または顔料でありうるが、インクの構成成分に対して良好な分散性を有し、かつ耐候性に優れることから、顔料が好ましい。
【００８９】
顔料は、特に限定されないが、例えばカラーインデックスに記載される下記番号の有機顔料または無機顔料でありうる。
【００９０】
赤あるいはマゼンタ顔料の例には、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、ＰｉｇｍｅｎｔＶｉｏｌｅｔ  ３、１９、２３、２９、３０、３７、５０、８８、ＰｉｇｍｅｎｔＯｒａｎｇｅ  １３、１６、２０、３６などが含まれる。
【００９１】
青またはシアン顔料の例には、Ｐｉｇｍｅｎｔ  Ｂｌｕｅ  １、１５、１５：１、１５：２、１５：３、１５：４、１５：６、１６、１７−１、２２、２７、２８、２９、３６、６０などが含まれる。緑顔料の例には、ＰｉｇｍｅｎｔＧｒｅｅｎ  ７、２６、３６、５０などが含まれる。
【００９２】
黄顔料の例には、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３などが含まれる。黒顔料の例には、ＰｉｇｍｅｎｔＢｌａｃｋ  ７、２８、２６などが含まれる。
【００９３】
顔料の市販品の例には、クロモファインイエロー２０８０、５９００、５９３０、ＡＦ−１３００、２７００Ｌ、クロモファインオレンジ３７００Ｌ、６７３０、クロモファインスカーレット６７５０、クロモファインマゼンタ６８８０、６８８６、６８９１Ｎ、６７９０、６８８７、クロモファインバイオレットＲＥ、クロモファインレッド６８２０、６８３０、クロモファインブルーＨＳ−３、５１８７、５１０８、５１９７、５０８５Ｎ、ＳＲ−５０２０、５０２６、５０５０、４９２０、４９２７、４９３７、４８２４、４９３３ＧＮ−ＥＰ、４９４０、４９７３、５２０５、５２０８、５２１４、５２２１、５０００Ｐ、クロモファイングリーン２ＧＮ、２ＧＯ、２Ｇ−５５０Ｄ、５３１０、５３７０、６８３０、クロモファインブラックＡ−１１０３、セイカファストエロー１０ＧＨ、Ａ−３、２０３５、２０５４、２２００、２２７０、２３００、２４００（Ｂ）、２５００、２６００、ＺＡＹ−２６０、２７００（Ｂ）、２７７０、セイカファストレッド８０４０、Ｃ４０５（Ｆ）、ＣＡ１２０、ＬＲ−１１６、１５３１Ｂ、８０６０Ｒ、１５４７、ＺＡＷ−２６２、１５３７Ｂ、ＧＹ、４Ｒ−４０１６、３８２０、３８９１、ＺＡ−２１５、セイカファストカーミン６Ｂ１４７６Ｔ−７、１４８３ＬＴ、３８４０、３８７０、セイカファストボルドー１０Ｂ−４３０、セイカライトローズＲ４０、セイカライトバイオレットＢ８００、７８０５、セイカファストマルーン４６０Ｎ、セイカファストオレンジ９００、２９００、セイカライトブルーＣ７１８、Ａ６１２、シアニンブルー４９３３Ｍ、４９３３ＧＮ−ＥＰ、４９４０、４９７３（大日精化工業製）；
ＫＥＴ  Ｙｅｌｌｏｗ４０１、４０２、４０３、４０４、４０５、４０６、４１６、４２４、ＫＥＴ  Ｏｒａｎｇｅ  ５０１、ＫＥＴ  Ｒｅｄ３０１、３０２、３０３、３０４、３０５、３０６、３０７、３０８、３０９、３１０、３３６、３３７、３３８、３４６、ＫＥＴＢｌｕｅ  １０１、１０２、１０３、１０４、１０５、１０６、１１１、１１８、１２４、ＫＥＴＧｒｅｅｎ  ２０１（大日本インキ化学製）；
Ｃｏｌｏｒｔｅｘ  Ｙｅｌｌｏｗ３０１、３１４、３１５、３１６、Ｐ−６２４、３１４、Ｕ１０ＧＮ、Ｕ３ＧＮ、ＵＮＮ、ＵＡ−４１４、Ｕ２６３、ＦｉｎｅｃｏｌＹｅｌｌｏｗ  Ｔ−１３、Ｔ−０５、ＰｉｇｍｅｎｔＹｅｌｌｏｗ１７０５、Ｃｏｌｏｒｔｅｘ  Ｏｒａｎｇｅ  ２０２、Ｃｏｌｏｒｔｅｘ  Ｒｅｄ１０１、１０３、１１５、１１６、Ｄ３Ｂ、Ｐ−６２５、１０２、Ｈ−１０２４、１０５Ｃ、ＵＦＮ、ＵＣＮ、ＵＢＮ、Ｕ３ＢＮ、ＵＲＮ、ＵＧＮ、ＵＧ２７６、Ｕ４５６、Ｕ４５７、１０５Ｃ、ＵＳＮ、ＣｏｌｏｒｔｅｘＭａｒｏｏｎ６０１、Ｃｏｌｏｒｔｅｘ  ＢｒｏｗｎＢ６１０Ｎ、Ｃｏｌｏｒｔｅｘ  Ｖｉｏｌｅｔ６００、ＰｉｇｍｅｎｔＲｅｄ  １２２、ＣｏｌｏｒｔｅｘＢｌｕｅ５１６、５１７、５１８、５１９、Ａ８１８、Ｐ−９０８、５１０、ＣｏｌｏｒｔｅｘＧｒｅｅｎ４０２、４０３、Ｃｏｌｏｒｔｅｘ  Ｂｌａｃｋ  ７０２、Ｕ９０５（山陽色素製）；
Ｌｉｏｎｏｌ  Ｙｅｌｌｏｗ１４０５Ｇ、ＬｉｏｎｏｌＢｌｕｅ  ＦＧ７３３０、ＦＧ７３５０、ＦＧ７４００Ｇ、ＦＧ７４０５Ｇ、ＥＳ、ＥＳＰ−Ｓ（東洋インキ製）、ＴｏｎｅｒＭａｇｅｎｔａ  Ｅ０２、ＰｅｒｍａｎｅｎｔＲｕｂｉｎＦ６Ｂ、Ｔｏｎｅｒ  ＹｅｌｌｏｗＨＧ、Ｐｅｒｍａｎｅｎｔ  ＹｅｌｌｏｗＧＧ−０２、Ｈｏｓｔａｐｅａｍ  ＢｌｕｅＢ２Ｇ（ヘキストインダストリ製）；
Ｎｏｖｏｐｅｒｍ  Ｐ−ＨＧ、ＨｏｓｔａｐｅｒｍＰｉｎｋ  Ｅ、ＨｏｓｔａｐｅｒｍＢｌｕｅ  Ｂ２Ｇ（クラリアント製）；
カーボンブラック＃２６００、＃２４００、＃２３５０、＃２２００、＃１０００、＃９９０、＃９８０、＃９７０、＃９６０、＃９５０、＃８５０、ＭＣＦ８８、＃７５０、＃６５０、ＭＡ６００、ＭＡ７、ＭＡ８、ＭＡ１１、ＭＡ１００、ＭＡ１００Ｒ、ＭＡ７７、＃５２、＃５０、＃４７、＃４５、＃４５Ｌ、＃４０、＃３３、＃３２、＃３０、＃２５、＃２０、＃１０、＃５、＃４４、ＣＦ９（三菱化学製）などが含まれる。
【００９４】
分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、およびステアリルアミンアセテートなどが含まれる。分散剤の市販品の例には、Ａｖｅｃｉａ社のＳｏｌｓｐｅｒｓｅシリーズや、味の素ファインテクノ社のＰＢシリーズなどが含まれる。
【００９５】
分散剤および分散助剤の合計量は、顔料に対して１質量％以上５０質量％以下であることが好ましい。
【００９６】
染料は、油溶性染料などでありうる。油溶性染料は、以下の各種染料が挙げられる。マゼンタ染料の例には、ＭＳＭａｇｅｎｔａ  ＶＰ、ＭＳ  Ｍａｇｅｎｔａ  ＨＭ−１４５０、ＭＳ  Ｍａｇｅｎｔａ  ＨＳｏ−１４７（以上、三井東圧社製）、ＡＩＺＥＮＳＯＴ  Ｒｅｄ−１、ＡＩＺＥＮ  ＳＯＴ  Ｒｅｄ−２、ＡＩＺＥＮ  ＳＯＴＲｅｄ−３、ＡＩＺＥＮＳＯＴ  Ｐｉｎｋ−１、ＳＰＩＲＯＮＲｅｄ  ＧＥＨ  ＳＰＥＣＩＡＬ（以上、保土谷化学社製）、ＲＥＳＯＬＩＮ  Ｒｅｄ  ＦＢ  ２００％、ＭＡＣＲＯＬＥＸ  Ｒｅｄ  Ｖｉｏｌｅｔ  Ｒ、ＭＡＣＲＯＬＥＸＲＯＴ５Ｂ（以上、バイエルジャパン社製）、ＫＡＹＡＳＥＴ  Ｒｅｄ  Ｂ、ＫＡＹＡＳＥＴ  Ｒｅｄ１３０、ＫＡＹＡＳＥＴ  Ｒｅｄ８０２（以上、日本化薬社製）、ＰＨＬＯＸＩＮ、ＲＯＳＥ  ＢＥＮＧＡＬ、ＡＣＩＤ  Ｒｅｄ（以上、ダイワ化成社製）、ＨＳＲ−３１、ＤＩＡＲＥＳＩＮＲｅｄ  Ｋ（以上、三菱化成社製）、ＯｉｌＲｅｄ（ＢＡＳＦジャパン社製）が含まれる。
【００９７】
シアン染料の例には、ＭＳ  Ｃｙａｎ  ＨＭ−１２３８、ＭＳ  Ｃｙａｎ  ＨＳｏ−１６、Ｃｙａｎ  ＨＳｏ−１４４、ＭＳ  Ｃｙａｎ  ＶＰＧ（以上、三井東圧社製）、ＡＩＺＥＮＳＯＴ  Ｂｌｕｅ−４（保土谷化学社製）、ＲＥＳＯＬＩＮＢＲ．Ｂｌｕｅ  ＢＧＬＮ  ２００％、ＭＡＣＲＯＬＥＸ  Ｂｌｕｅ  ＲＲ、ＣＥＲＥＳ  Ｂｌｕｅ  ＧＮ、ＳＩＲＩＵＳＳＵＰＲＡＴＵＲＱ．Ｂｌｕｅ  Ｚ−ＢＧＬ、ＳＩＲＩＵＳＳＵＰＲＡ  ＴＵＲＱ．Ｂｌｕｅ  ＦＢ−ＬＬ  ３３０％（以上、バイエルジャパン社製）、ＫＡＹＡＳＥＴ  Ｂｌｕｅ  ＦＲ、ＫＡＹＡＳＥＴ  Ｂｌｕｅ  Ｎ、ＫＡＹＡＳＥＴ  Ｂｌｕｅ８１４、Ｔｕｒｑ．Ｂｌｕｅ  ＧＬ−５２００、Ｌｉｇｈｔ  Ｂｌｕｅ  ＢＧＬ−５  ２００（以上、日本化薬社製）、ＤＡＩＷＡ  Ｂｌｕｅ  ７０００、Ｏｌｅｏｓｏｌ  Ｆａｓｔ  Ｂｌｕｅ  ＧＬ（以上、ダイワ化成社製）、ＤＩＡＲＥＳＩＮＢｌｕｅ  Ｐ（三菱化成社製）、ＳＵＤＡＮＢｌｕｅ  ６７０、ＮＥＯＰＥＮ  Ｂｌｕｅ  ８０８、ＺＡＰＯＮ  Ｂｌｕｅ８０６（以上、ＢＡＳＦジャパン社製）などが含まれる。
【００９８】
イエロー染料の例には、ＭＳ  Ｙｅｌｌｏｗ  ＨＳｍ−４１、Ｙｅｌｌｏｗ  ＫＸ−７、Ｙｅｌｌｏｗ  ＥＸ−２７（三井東圧）、ＡＩＺＥＮＳＯＴ  Ｙｅｌｌｏｗ−１、ＡＩＺＥＮＳＯＴ  ＹｅｌｌｏＷ−３、ＡＩＺＥＮＳＯＴ  Ｙｅｌｌｏｗ−６（以上、保土谷化学社製）、ＭＡＣＲＯＬＥＸＹｅｌｌｏｗ  ６Ｇ、ＭＡＣＲＯＬＥＸＦＬＵＯＲ．Ｙｅｌｌｏｗ  １０ＧＮ（以上、バイエルジャパン社製）、ＫＡＹＡＳＥＴＹｅｌｌｏｗ  ＳＦ−Ｇ、ＫＡＹＡＳＥＴＹｅｌｌｏｗ２Ｇ、ＫＡＹＡＳＥＴ  ＹｅｌｌｏｗＡ−Ｇ、ＫＡＹＡＳＥＴ  ＹｅｌｌｏｗＥ−Ｇ（以上、日本化薬社製）、ＤＡＩＷＡ  Ｙｅｌｌｏｗ  ３３０ＨＢ（ダイワ化成社製）、ＨＳＹ−６８（三菱化成社製）、ＳＵＤＡＮＹｅｌｌｏｗ  １４６、ＮＥＯＰＥＮ  Ｙｅｌｌｏｗ  ０７５（以上、ＢＡＳＦジャパン社製）などが含まれる。
【００９９】
ブラック染料の例には、ＭＳ  Ｂｌａｃｋ  ＶＰＣ（三井東圧社製）、ＡＩＺＥＮ  ＳＯＴ  Ｂｌａｃｋ−１、ＡＩＺＥＮ  ＳＯＴ  Ｂｌａｃｋ−５（以上、保土谷化学社製）、ＲＥＳＯＲＩＮ  Ｂｌａｃｋ  ＧＳＮ  ２００％、ＲＥＳＯＬＩＮＢｌａｃｋＢＳ（以上、バイエルジャパン社製）、ＫＡＹＡＳＥＴ  Ｂｌａｃｋ  Ａ−Ｎ（日本化薬社製）、ＤＡＩＷＡ  Ｂｌａｃｋ  ＭＳＣ（ダイワ化成社製）、ＨＳＢ−２０２（三菱化成社製）、ＮＥＰＴＵＮＥＢｌａｃｋ  Ｘ６０、ＮＥＯＰＥＮ  Ｂｌａｃｋ  Ｘ５８（以上、ＢＡＳＦジャパン社製）などが含まれる。
【０１００】
顔料または染料の含有量は、活性光線硬化型インクジェットインクに対して０．１質量％以上２０質量％以下であることが好ましく、０．４質量％以上１０質量％以下であることがより好ましい。
【０１０１】
光開始剤助剤は、第３級アミン化合物であってよく、芳香族第３級アミン化合物が好ましい。芳香族第３級アミン化合物の例には、Ｎ，Ｎ−ジメチルアニリン、Ｎ，Ｎ−ジエチルアニリン、Ｎ，Ｎ−ジメチル−ｐ−トルイジン、Ｎ，Ｎ−ジメチルアミノ−ｐ−安息香酸エチルエステル、Ｎ，Ｎ−ジメチルアミノ−ｐ−安息香酸イソアミルエチルエステル、Ｎ，Ｎ−ジヒドロキシエチルアニリン、トリエチルアミンおよびＮ，Ｎ−ジメチルヘキシルアミンなどが含まれる。なかでも、Ｎ，Ｎ−ジメチルアミノ−ｐ−安息香酸エチルエステル、Ｎ，Ｎ−ジメチルアミノ−ｐ−安息香酸イソアミルエチルエステルが好ましい。これらの化合物は、単独で用いられてもよいし、２種類以上が併用されてもよい。
【０１０２】
重合禁止剤の例には、（アルキル）フェノール、ハイドロキノン、カテコール、レゾルシン、ｐ−メトキシフェノール、ｔ−ブチルカテコール、ｔ−ブチルハイドロキノン、ピロガロール、１，１−ピクリルヒドラジル、フェノチアジン、ｐ−ベンゾキノン、ニトロソベンゼン、２，５−ジ−ｔ−ブチル−ｐ−ベンゾキノン、ジチオベンゾイルジスルフィド、ピクリン酸、クペロン、アルミニウムＮ−ニトロソフェニルヒドロキシルアミン、トリ−ｐ−ニトロフェニルメチル、Ｎ−（３−オキシアニリノ−１，３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシム、シクロヘキサノンオキシムなどが含まれる。
【０１０３】
上記界面活性剤の例には、フッ素系界面活性剤、シリコーン系界面活性剤、アニオン界面活性剤、および上記不飽和脂肪酸エステル以外のノニオン界面活性剤が含まれる。
【０１０４】
塩基性化合物の例には、塩基性アルカリ金属化合物、塩基性アルカリ土類金属化合物、アミンなどの塩基性有機化合物などが含まれる。
【０１０５】
（物性）
上記活性光線硬化型インクジェットインクは、２５℃における粘度が２ｍＰａ・ｓ以上５０ｍＰａ・ｓ以下であることが好ましい。また、上記活性光線硬化型インクジェットインクは、インクジェットヘッドから吐出する際のインク温度である２０℃以上１００℃未満の温度範囲において、７ｍＰａ・ｓ以上１５ｍＰａ・ｓ以下であることが好ましく、８ｍＰａ・ｓ以上１３ｍＰａ・ｓ以下であることがより好ましい。
【０１０６】
上記活性光線硬化型インクジェットインクは、ゲル化剤を含有するときは、８０℃における粘度が３ｍＰａ・ｓ以上２０ｍＰａ・ｓであることが好ましく、６．０ｍＰａ・ｓ以上１５．０ｍＰａ・ｓ以下であることがより好ましく、７．０ｍＰａ・ｓ以上１２．０ｍＰａ・ｓ以下であることがさらに好ましい。一方、隣り合うインク滴同士の合一を抑制するためには、着弾後の常温下におけるインクの粘度が一定以上であることが好ましい。具体的には、上記活性光線硬化型インクジェットインクは、ゲル化剤を含有するときは、２５℃における粘度が１０００ｍＰａ・ｓ以上であることが好ましい。
【０１０７】
上記活性光線硬化型インクジェットインクの２５℃における粘度、８０℃における粘度、およびゲル化温度は、レオメータにより、インクの動的粘弾性の温度変化を測定することにより求めることができる。具体的には、インクを１００℃に加熱し、剪断速度１１．７（１／ｓ）、降温速度０．１℃／ｓの条件で２５℃まで冷却したときの、粘度の温度変化曲線を得る。そして、８０℃における粘度と２５℃における粘度をそれぞれ読み取ることにより、上記粘度を求めることができる。ゲル化温度は、粘度の温度変化曲線において、粘度が２００ｍＰａ・ｓとなる温度として求めることができる。
【０１０８】
レオメータは、Ａｎｔｏｎ Ｐａａｒ社製  ストレス制御型レオメータ  ＰｈｙｓｉｃａＭＣＲシリーズを用いることができる。コーンプレートの直径は７５ｍｍ、コーン角は１．０°とすることができる。
【０１０９】
［活性光線硬化型インクジェットインクの製造方法］
本発明の他の実施形態に関する活性光線硬化型インクジェットインクの製造方法は、光重合性化合物、光重合開始剤、および光重合性基を有さない不飽和脂肪酸エステルを混合する工程を有する。このとき、ゲル化剤を同時に混合してもよいし、上述したその他の成分を同時に混合してもよい。ゲル化剤を得られた混合液を所定のフィルターで濾過することが好ましい。このとき、ゲル化剤などの溶解性を高めるため、上記各成分を加熱しながら混合することが好ましい。
【０１１０】
このとき混合する各成分は、純度が高いものであることが好ましい。特に不飽和脂肪酸エステルの純度は９５％以上であることが好ましく、９７％以上であることがより好ましく、９９％以上であることがさらに好ましい。
【０１１１】
なお、顔料および分散剤を含む分散体をあらかじめ調製しておき、これに残りの成分を添加して混合してもよい。このときも、分散剤などの溶解性を高めるため、顔料および分散剤などを加熱しながら混合して分散体を調製することが好ましい。
【０１１２】
分散体の調製は、たとえばボールミル、サンドミル、アトライター、ロールミル、アジテータ、ヘンシェルミキサ、コロイドミル、超音波ホモジナイザー、パールミル、湿式ジェットミル、およびペイントシェーカーなどにより行うことができる。分散体は、顔料粒子の平均粒子径が０．０８μｍ以上０．５μｍ以下、最大粒子径が０．３μｍ以上１０μｍ以下、好ましくは０．３μｍ以上３μｍ以下となるように行われることが好ましい。
【０１１３】
［画像形成方法］
本発明の他の実施形態に関する画像形成方法は、１）前述の活性光線硬化型インクジェットインクの液滴をインクジェット記録装置のノズルから吐出して記録媒体の表面に着弾させる工程と、２）記録媒体上に着弾した前記活性光線硬化型インクジェットインクの液滴に、活性光線を照射して、活性光線硬化型インクジェットインクの液滴を硬化させる工程と、を含む。
【０１１４】
（第１の工程）
第１の工程では、インクジェットインクの液滴をインクジェットヘッドから吐出して、記録媒体の、形成すべき画像に応じた位置に着弾させる。
【０１１５】
インクジェットヘッドからの吐出方式は、オンデマンド方式とコンティニュアス方式のいずれでもよい。オンデマンド方式のインクジェットヘッドは、シングルキャビティー型、ダブルキャビティー型、ベンダー型、ピストン型、シェアーモード型およびシェアードウォール型などの電気−機械変換方式、ならびにサーマルインクジェット型およびバブルジェット（バブルジェットはキヤノン社の登録商標）型などの電気−熱変換方式などのいずれでもよい。
【０１１６】
インク液滴は、加熱した状態でインクジェットヘッドから吐出することで、吐出安定性を高めることができる。吐出される際のインクの温度は、３５℃以上１００℃以下であることが好ましく、吐出安定性をより高めるためには、３５℃以上８０℃以下であることがより好ましい。特には、インクの粘度が７ｍＰａ・ｓ以上１５ｍＰａ・ｓ以下、より好ましくは８ｍＰａ・ｓ以上１３ｍＰａ・ｓ以下となるようなインク温度において出射を行うことが好ましい。
【０１１７】
上記活性光線硬化型インクジェットインクがゲル化剤を含むときは、インクジェットヘッドからのインクの吐出性を高めるために、インクジェットヘッドに充填されたときのインクの温度を、当該インクのゲル化温度＋１０℃以上、ゲル化温度＋３０℃以下に設定することが好ましい。インクジェットヘッド内のインクの温度が、ゲル化温度＋１０℃未満であると、インクジェットヘッド内もしくはノズル表面でインクがゲル化して、インクの吐出性が低下しやすい。一方、インクジェットヘッド内のインクの温度がゲル化温度＋３０℃を超えると、インクが高温になりすぎるため、インク成分が劣化することがある。
【０１１８】
インクの加熱方法は、特に制限されない。例えば、ヘッドキャリッジを構成するインクタンク、供給パイプおよびヘッド直前の前室インクタンクなどのインク供給系、フィルター付き配管ならびにピエゾヘッドなどの少なくともいずれかをパネルヒーター、リボンヒーターおよび保温水などによって加熱することができる。
【０１１９】
吐出される際のインクの液滴量は、記録速度および画質の面から、２ｐＬ以上２０ｐＬ以下であることが好ましい。
【０１２０】
記録媒体は、特に制限されず、通常の非コート紙、コート紙などの他、合成紙ユポ（登録商標）、軟包装に用いられる各種プラスチックおよびそのフィルムを用いることができる。各種プラスチックフィルムとしては、例えば、ＰＰフィルム、ＰＥＴフィルム、ＯＰＳフィルム、ＯＰＰフィルム、ＯＮｙフィルム、ＰＶＣフィルム、ＰＥフィルム、ＴＡＣフィルムがある。その他のプラスチックとしては、ポリカーボネート、アクリル樹脂、ＡＢＳ、ポリアセタール、ＰＶＡ、ゴム類などが使用できる。また、金属類や、ガラス類にも適用可能である。
【０１２１】
なお、インク液滴が着弾する際の記録媒体の温度は、２０℃以上４０℃以下に制御されていることが、インクのゲル化の観点から好ましい。
【０１２２】
（第２の工程）
第２の工程では、第１の工程で記録媒体に着弾させたインクに活性光線を照射して、インクの硬化膜からなる画像を形成する。
【０１２３】
活性光線は、例えば電子線、紫外線、α線、γ線、およびエックス線などから選択することができるが、好ましくは紫外線であり、３６０ｎｍ以上４１０ｎｍ以下にピーク波長を有する光をＬＥＤ光源から照射することが好ましい。ＬＥＤ光源の例として、Ｐｈｏｓｅｏｎ    Ｔｅｃｈｎｏｌｏｇｙ社製の水冷ＬＥＤ（ピーク波長３９５ｎｍ）が挙げられる。ＬＥＤは従来の光源（例えばメタルハライドランプなど）と比較して、輻射熱が少ない。したがって、活性光線照射時に、インクが溶け難く、光沢ムラなどを生じさせ難い。
【０１２４】
ここで、３６０ｎｍ以上４１０ｎｍ以下にピーク波長を有する光を照射する場合、記録媒体表面もしくはインク液滴表面におけるピーク照度を、０．５Ｗ／ｃｍ２以上１０．０Ｗ／ｃｍ２以下とすることが好ましく、１．０Ｗ／ｃｍ２以上５．０Ｗ／ｃｍ２以下とすることが好ましい。
【０１２５】
活性光線の照射は、インクが記録媒体に着弾してから０．００１秒から１．０秒までの間に行うことが好ましく、高精細な画像を形成するためには、０．００１秒から０．５秒までの間に行うことがより好ましい。
【０１２６】
一方、活性光線の照射は、２段階に分けて行ってもよい。この場合、インクが記録媒体に着弾してから０．００１秒から２．０秒までの間に活性光線を照射してインクを仮硬化させ、全印字終了後、さらに活性光線を照射してインクを本硬化させることができる。活性光線の照射を２段階に分けることで、インクの硬化収縮が生じ難くなる。
【実施例】
【０１２７】
以下、本実施形態の具体的な実施例を比較例とともに説明する。ただし、本発明の技術的範囲が以下の実施例のみに制限されるわけではない。
【０１２８】
１．  活性光線硬化型インクジェットインクの調整
［光重合性化合物］
インクジェットインクに含まれる光重合性化合物は以下のものを用いた。
・素材A：ＥＯ変性ネオペンチルグリコールジアクリレート
・素材B：トリメチロールプロパントリアクリレート
【０１２９】
［光重合開始剤］
インクジェットインクに含まれる光重合開始剤は以下のものを用いた。
・２，４，６−トリメチルベンゾイルジフェニルホスフィンオキシド（Ｓｐｅｅｄｃｕｒｅ  ＴＰＯ：ＬＡＭＢＳＯＮ社製）
・イソプロピルチオキサントン（Ｓｐｅｅｄｃｕｒｅ  ＩＴＸ，  Ｌａｍｂｓｏｎ社製）
【０１３０】
［顔料］
インクジェットインクに含まれる顔料は以下のものを用いた。
・カーボンブラック（カーボンブラックＭＡ７：三菱ケミカル社製）
【０１３１】
［分散剤］
インクジェットインクに含まれる分散剤は以下のものを用いた。
・Ｓｏｌｓｐｅｒｓｅ  ２８０００（Ｌｕｂｒｉｚｏｌ社製）
【０１３２】
［重合禁止剤］
インクジェットインクに含まれる重合禁止剤は以下のものを用いた。
・ＩｒｇａｓｔａｂＵＶ１０（チバ・ジャパン社製）
【０１３３】
［界面活性剤］
インクジェットインクに含まれる界面活性剤は以下のものを用いた。
・ＫＦ−３５２（信越化学工業社製）
【０１３４】
［不飽和脂肪酸エステル］
インクジェットインクに含まれる不飽和脂肪酸エステルは以下のものを用いた。
・オレイン酸ブチル（富士フイルム和光純薬社製）
・ソルビタンモノオレート（花王社製）
・ソルビタントリオレート（富士フイルム和光純薬社製）
【０１３５】
［植物性油］
インクジェットインクに含まれる植物油は以下のものを用いた。
・コーン油（和光純薬工業社製）：不飽和脂肪酸量８６質量％
【０１３６】
［ゲル化剤］
インクジェットインクに含まれるゲル化剤は以下のものを用いた。
・ステアリン酸ステアリル（花王社製）
【０１３７】
２．  混合調製および評価
［分散液の調製］
上記分散剤を８質量部、溶媒として光重合性化合物であるジプロピレングリコールジアクリルレート（ＤＰＧＡ）（Ｌａｒｏｍｅｒ  ＤＰＧＤＡ、ＢＡＳＦ社製）を７２質量部、ステンレスビーカーに入れ、これを６５℃のホットプレート上で加熱しながら１時間加熱攪拌した。混合液を室温まで冷却し、さらに、上記顔料を２０質量部加えた。この溶液を、直径０．５ｍｍのジルコニアビーズ２００ｇと共にガラス瓶に入れて密栓し、ペイントシェーカーにて５時間分散処理した。その後、ジルコニアビーズを除去し、分散液を得た。
【０１３８】
［インクの調製］
上記の各成分を表１〜表３の組成にしたがって混合し、８０℃に加熱して攪拌した。加熱下において、ＡＤＶＡＮＴＥＣ社製テフロン（登録商標）３μｍメンブランフィルターで得られた溶液の濾過を行い、実施例のインク１〜１０、および、比較例のインク１〜７を得た。なお、各成分についての表中の数値は質量％である。
【０１３９】
［インクの熱安定性評価］
得られた実施例のインク１〜１０、比較例のインク１〜７を、それぞれ、硬質ガラス製ねじ口試験管（マルエム社製  ＮＭＴ−１８、  ９ｍｌ容量）に６ｍｌ入れ、１００℃で２週間保存した。その後、温度制御可能なストレス制御型レオメータ（ＰｈｙｓｉｃａＭＣＲ３００、Ａｎｔｏｎ  Ｐａａｒ社製）に加熱保存後のインクをセットし、８０℃における粘度νＡ（ｍＰａ・ｓ）を測定した。同様に常温（２５℃）で２週間保存したインクの粘度νＢを測定し、保存時の加熱の有無による粘度変化Δν＝｜νＡ−νＢ｜（ｍＰａ・ｓ）の値を算出することで、インクの熱安定性を下記の通り４段階評価した。
◎：粘度変化なし      ０≦Δν＜０．５
○：ほぼ粘度変化なし  ０．５≦Δν≦１
△：明らかに増粘      １＜Δν
×：加熱保存後のインクが固化し、粘度測定不可能
【０１４０】
［画像形成］
実施例のインク１〜１０、比較例のインク１〜７を、それぞれ、ピエゾ型インクジェットノズルを備えたインクジェット記録ヘッドを有するシングルパスのインクジェット記録装置に装填した。インク供給系は、インクタンク、インク流路、インクジェット記録ヘッド直前のサブインクタンク、フィルター付き配管、ピエゾヘッドからなり、インクジェットヘッドの温度は８０℃に設定した。
【０１４１】
インクジェット記録装置のインクジェットヘッドの温度は５０℃に設定した。記録媒体（ＯＫトップコート  米坪量１２８ｇ／ｍ２  王子製紙社製）に、インクジェットヘッドのノズルから吐出した各インクの液滴を着弾させた。着弾した液滴には、インクジェットヘッドよりも下流側に配置したＬＥＤランプ（Ｐｈｏｓｅｏｎ  Ｔｅｃｈｎｏｌｏｇｙ社製、３９５ｎｍ、水冷ＬＥＤ）で、画像に紫外線を照射してインクを硬化した。
【０１４２】
吐出用記録ヘッドは、ノズル径２０μｍ、ノズル数１０２４ノズル（５１２ノズル×２列、千鳥配列、１列のノズルピッチ６００ｄｐｉ）のピエゾヘッドを用いた。また、インク組成物を、１滴の液滴量が３．０ｐｌとなる吐出条件で、液滴速度約６ｍ／ｓで射出させて、１２００ｄｐｉ×１２００ｄｐｉの解像度で記録した。画像形成は、２３℃、５５％ＲＨの環境下で行った。尚、ｄｐｉとは、２．５４ｃｍ当たりのドット数を表す。
【０１４３】
［臭気評価］
上記のようにして得た画像形成物を、蓋つきのガラス瓶に保管し、２４時間後に開放して、１０人の評価者により、以下のように４段階評価をして、合計点から臭気評価をした。
・４段階評価
４点：ほぼ無臭である
３点：僅かな臭気があるがほとんど気にならない
２点：ある程度の臭気があるが、許容範囲内である
１点：強い臭気がある
・１０人の合計点からの臭気評価
◎ ：４０点〜３５点
○ ：３４点〜２５点
△ ：２４点〜１５点
× ：１４点〜１０点
【０１４４】
【表１】
2020002194.tif 000002
【０１４５】
【表２】
2020002194.tif 000003
【０１４６】
【表３】
2020002194.tif 000004
【０１４７】
光重合性化合物、光重合開始剤、および光重合性基を有さない不飽和脂肪酸エステルを含有し、上記不飽和脂肪酸エステルの含有量は、上記インクジェットインクの全質量に対して０．３質量％以上４．５質量％以下であり、不飽和脂肪酸エステルのヨウ素価が８０未満である、実施例のインク１〜１０は、植物油を含む比較例のインク１と比べて、熱安定性が高く、かつ、臭気が少ない画像を形成することができた。
【０１４８】
不飽和脂肪酸エステルの含有量がインクジェットインクの全質量に対して０．３質量％より少ない比較例のインク２、４、６は臭気低減効果が少なく、画像形成物の臭気を抑制することができなかった。一方、不飽和脂肪酸エステルの含有量がインクジェットインクの全質量に対して４．５質量％より多い比較例３、５、７のインクは、不飽和脂肪酸エステル自体が臭気物質として感知されることにより画像形成物の臭気が強くなった。
【０１４９】
不飽和脂肪酸エステル（オレイン酸ブチル）の含有量が、インクジェットインクの全質量に対して０．３質量％以上３．０質量％以下である実施例のインク１〜３は、オレイン酸ブチルの含有量がインクジェットインクの全質量に対して４質量％である実施例のインク９と比べて、臭気がより少ない画像を形成することができた。
【０１５０】
不飽和脂肪酸エステル（オレイン酸ブチル）の全質量に対する、上記光重合開始剤の全質量の比が、０．３以上８以下である実施例のインク１〜３は、オレイン酸ブチルの全質量に対する、上記光重合開始剤の全質量の比が１０である実施例のインク１０と比べて、臭気がより少ない画像を形成することができた。
【０１５１】
不飽和脂肪酸エステルの分子量が５００以下の化合物である、実施例のインク２、５は、不飽和脂肪酸エステルの分子量が５００より大きい実施例のインク８と比べて、臭気がより少ない画像を形成することができた。
【０１５２】
ゲル化剤を含有する実施例のインク７は、ゲル化剤を含有しない実施例のインク１よりも臭気がより少ない画像を形成することができた。
【産業上の利用可能性】
【０１５３】
本発明の活性光線硬化型インクジェットインクは、画像形成物の臭気を抑制することができつつ、熱安定性が高い。そのため、本発明は、活性光線硬化型インクジェットインクの適用の幅を広げ、同分野の技術の進展および普及に貢献することが期待される。